ПРИМЕНЕНИЕ ЖИРНЫХ МЯГКИХ ВОСКОВ В КАЧЕСТВЕ ГИДРОФОБИЗИРУЮЩИХ АГЕНТОВ В ИЗДЕЛИЯХ ИЗ ЛЕСОМАТЕРИАЛОВ, ИЗДЕЛИЯ ИЗ ЛЕСОМАТЕРИАЛОВ, ПОЛУЧЕННЫЕ ТАКИМ ОБРАЗОМ, И СПОСОБ ВВЕДЕНИЯ ЖИРНЫХ МЯГКИХ ВОСКОВ В ИЗДЕЛИЯ ИЗ ЛЕСОМАТЕРИАЛОВ

1. Применение водной дисперсии воска в качестве гидрофобизирующего агента при изготовлении изделий из лесоматериалов, которые производятся с использованием древесных стружек и/или древесных волокон и связующих, характеризующееся тем, что дисперсия воска
содержит в качестве твердой фазы или составной части твердой фазы мягкий воск с содержанием масла более 20 мас.%, или указанный мягкий воск добавлен к дисперсии воска, причем мягкий воск является твердым при температуре, равной, по меньшей мере, 10°С и ниже, и имеет температуру размягчения ниже 65°С, а также
содержит от 0,5 до 10 мас.%, в пересчете на массу дисперсии воска, по меньшей мере, одно соединение амида карбоновой кислоты, причем в качестве амида карбоновой кислоты используется мочевина.
2. Применение дисперсии воска по п.1, отличающееся тем, что мягкий воск, использованный в качестве твердой фазы, содержит более 25 мас.% масла, предпочтительно - более 30 мас.% масла.
3. Применение дисперсии воска по п.1, отличающееся тем, что амид карбоновой кислоты присутствует в дисперсии воска в виде водного раствора.
4. Применение дисперсии воска по п.1, отличающееся тем, что мягкие воски содержат парафиновые отеки и/или парафиновые гачи, предпочтительно и то, и другое, или получены из них.
5. Применение дисперсии воска по п.1, отличающееся тем, что доля масла в мягких восках образована углеводородами, и что доля масла, по меньшей мере частично, состоит из добавленного парафинсодержащего смазочного масла.
6. Применение дисперсии воска по п.1, отличающееся тем, что мягкие воски составляют более 60 мас.%, предпочтительно более 80 мас.%, особо предпочтительно - более 95 мас.%, от твердой фазы дисперсии воска.
7. Применение дисперсии воска по п.1, отличающееся тем, что мягкий воск составляет от 20 до 90 мас.% от других восков, в пересчете на сумму углеводородов и восков, содержащихся в дисперсии воска.
8. Применение дисперсии воска по п.1, отличающееся тем, что амид карбоновой кислоты содержится в дисперсии воска в количестве от 1 до 8 мас.%.
9. Применение дисперсии воска по п.1, отличающееся тем, что дисперсия воска содержит мягкие воски, включая другие воски или углеводороды, в количестве от 10 до 70 мас.%, предпочтительно от 40 до 70 мас.%.
10. Применение дисперсии воска по п.1, отличающееся тем, что дисперсия воска также содержит воски, полученные по способу Фишера-Тропша (ФТ-воски), и/или полиолефиновые воски.
11. Применение восковой композиции по п.1, отличающееся тем, что композиция содержит мягкие воски и амиды карбоновых кислот в массовом соотношении от 100 к 0,3 до 100 к 6, предпочтительно - от 100 к 1 до 100 к 3, при использовании в качестве гидрофобизирующего агента в изделиях из лесоматериалов.
12. Применение восковой композиции по, по меньшей мере, одному из предшествующих пунктов, отличающееся тем, что изделия из лесометериалов являются древесно-стружечными и древесноволокнистыми плитами.
13. Применение восковой композиции по любому из пп.1-11 в качестве гидрофобизирующего агента в покрытиях или исключительно в средних слоях многослойных плит из лесоматериалов.
14. Изделие из лесоматериалов, изготовленное с применением
связующих,
мягкого воска с содержанием масла более 20 мас.%, причем мягкий воск является твердым при температуре, равной, по меньшей мере, 10°С и ниже, и имеет температуру размягчения ниже 65°С, и
по меньшей мере, одного амида карбоновой кислоты, причем амид карбоновой кислоты представляет собой мочевину,
причем изделие из лесоматериалов в качестве древесных компонентов содержит древесные стружки и/или древесные волокна и/или изготовлено из них.
15. Изделие из лесоматериалов по п.14, отличающееся тем, что оно содержит мягкие воски и амид карбоновой кислоты в массовом соотношении от 100 к 0,3 до 100 к 6, предпочтительно от 100 к 1 до 100 к 3.
16. Изделие из лесоматериалов по п.14, отличающееся тем, что мягкий воск содержит более 25 мас.% масла, предпочтительно более 30 мас.%.
17. Изделие из лесоматериалов по п.14, отличающееся тем, что мягкий воск содержит парафиновые отеки и/или парафиновые гачи, предпочтительно и то, и другое, или получены из них.
18. Изделие из лесоматериалов по п.14, отличающееся тем, что долю масла в мягком воске образуют углеводороды, и доля масла, по меньшей мере частично, состоит из добавленных парафинсодержащих смазочных масел.
19. Изделие из лесоматериалов по, по меньшей мере, одному из пп.14-18, отличающееся тем, что оно дополнительно содержит ФТ-воски и/или полиолефиновые воски.
20. Изделие из лесоматериалов по, по меньшей мере, одному из пп.14-18, отличающееся тем, что в качестве связующего используется отверждаемая кислотой мочевино-формальдегидная смола, отверждаемая щелочью фенолформальдегидная смола, таннинформальдегидная смола, или используется связующее на основе изо- или диизоцианатов, в частности отверждаемая щелочью фенолформальдегидная смола или клеящее вещество на основе 4,4'-дифенилметандиизоцианата.
21. Способ изготовления изделий из лесоматериалов, гидрофобизированных воском, отличающийся тем, что к лигноцеллюлозам в произвольной последовательности добавляют
мягкий воск, причем этот воск содержит более 20 мас.% масла, является твердым, в том числе в виде смеси, при 10°С и имеет температуру размягчения ниже 65°С,
от 0,5 до 10 мас.%, по меньшей мере, одного амида карбоновой кислоты, причем в качестве амида карбоновой кислоты используется мочевина,и
по меньшей мере, одно связующее для упрочнения лигноцеллюлоз.
22. Способ по п.21, отличающийся тем, что связующее представляет собой отверждаемую кислотой мочевино-формальдегидную смолу, отверждаемую щелочью фенолформальдегидную смолу, таннинформальдегидную смолу или связующее на основе изо- или диизоцианатов, в частности отверждаемую щелочью фенолформальдегидную смолу или клеящее вещество на основе 4,4'-дифенилметандиизоцианата.
23. Способ по п.21, отличающийся тем, что дисперсию воска добавляют к лигноцеллюлозам перед добавлением связующего.
24. Способ по п.21, отличающийся тем, что мягкие воски и амид карбоновой кислоты добавляют к связующему в форме водной дисперсии или аэрозоля, и смесь наносят на лигноцеллюлозу.
25. Способ, по п.21, отличающийся тем, что дисперсию воска, содержащую амид карбоновой кислоты, добавляют после добавления связующего.
26. Способ, по п.21, отличающийся тем, что амид карбоновой кислоты и мягкий воск или воск, содержащий мягкие воски, смешивают непосредственно перед распылением на лигноцеллюлозу, необязательно посредством турбулентного смешивания.
27. Способ, по п.21, отличающийся тем, что мягкие воски и амид карбоновой кислоты используют в качестве гидрофобизирующего агента для лигноцеллюлоз в массовом соотношении от 100 к 0,3 до 100 к 6, предпочтительно от 100 к 1 до 100 к 3.
28. Способ, по п.21, отличающийся тем, что мягкие воски добавляют к лигноцеллюлозам в количестве от 0,1 до 3 мас.%.
29. Способ, по меньшей мере, по одному из пп.21-28, отличающийся тем, что лигноцеллюлозы имеют форму изделий из лигноцеллюлоз, в частности -изделий из продуктов измельчения древесины.